(57)【要約】【課題】完全脱硫時間が長くかつ定常脱硫率が高い、脱硫特性に優れた炭素繊維複合体およびその製造方法を提供することにある。【解決手段】この発明の炭素繊維複合体１は、触媒６を微細析出させた多数のミクロポア４をもつ活性炭素繊維２の表面の表層を除去して、新たに形成した微小凹凸表面５に炭素ナノ繊維３を成長させてなることを特徴とする。また、この発明の炭素繊維複合体１の製造方法は、活性炭素繊維２のミクロポア４内に触媒６を微細析出させた後、活性炭素繊維２を酸素含有ガス中にて150〜450℃で加熱し、その後、炭素含有還元ガス雰囲気中にて350〜850℃で加熱後、所定時間保持し、次いで、還元ガス雰囲気中にて、950〜1150℃の高温で熱処理することを特徴とする。【選択図】図１
2008038301.tif 000002
【特許請求の範囲】
【請求項１】
金属、合金またはこれらの化合物からなる触媒を微細析出させた多数のミクロポアをもつ活性炭素繊維表面の表層を除去して、新たに形成した微小凹凸表面に炭素ナノ繊維を成長させてなることを特徴とする、脱硫特性に優れた炭素繊維複合体。
【請求項２】
前記炭素ナノ繊維が、炭素六角網面の積層体からなる炭素ナノ繊維素を、前記炭素六角網面の少なくとも一端が炭素ナノ繊維の側周面を形成するように、繊維軸方向に沿って複数積層して形成した炭素ナノ繊維素群を、さらに、繊維軸方向に沿って複数積層して形成してなる請求項１記載の炭素繊維複合体。
【請求項３】
炭素ナノ繊維は、繊径が20〜150ｎｍ、表面積が100〜200ｍ２/ｇである請求項１または２記載の炭素繊維複合体。
【請求項４】
活性炭素繊維はピッチ系活性炭素繊維である請求項１、２又は３記載の炭素繊維複合体。
【請求項５】
炭素繊維複合体を構成する活性炭素繊維に対する炭素ナノ繊維の表面積の割合が0.5〜30％の範囲である請求項１〜４のいずれか１項記載の炭素繊維複合体。
【請求項６】
表面に多数のミクロポアをもつ活性炭素繊維を、金属塩含有溶液中に浸漬して、ミクロポア内に金属、合金または金属化合物からなる触媒を微細析出させる触媒析出工程と、
触媒を微細析出させた活性炭素繊維を酸素含有ガス中にて150〜450℃で加熱して、前記活性炭素繊維のミクロポアを含む表面の層を酸化除去して微小凹凸表面にする第１表面改質工程と、
表面を酸化除去した活性炭素繊維を、炭素含有還元ガス雰囲気中にて350〜850℃で加熱後、所定時間保持して、前記活性炭素繊維の微小凹凸表面上の触媒を核として炭素ナノ繊維を成長させる炭素ナノ繊維生成工程と、
炭素ナノ繊維を成長形成させた活性炭素繊維を、還元ガス雰囲気中にて、950〜1150℃の高温で熱処理する第２表面改質工程と、
を有することを特徴とする、脱硫特性に優れた炭素繊維複合体の製造方法。
【請求項７】
前記金属塩含有溶液がFe−Ni硝酸溶液であり、前記触媒がFe−Ni合金触媒である請求項６記載の炭素繊維複合体の製造方法。
【請求項８】
前記酸素含有ガスが空気である請求項６又は７記載の炭素繊維複合体の製造方法。
【請求項９】
前記炭素含有還元ガスが、エチレンガスと水素ガスの混合ガスである請求項６、７又は８記載の炭素繊維複合体の製造方法。
【請求項１０】
前記炭素ナノ繊維生成工程での所定保持時間は、１〜360分間である請求項６〜９のいずれか１項記載の炭素繊維複合体の製造方法。
【発明の詳細な説明】
【技術分野】
【０００１】
本発明は、脱硫特性に優れた炭素繊維複合体およびその製造方法に関する。
【背景技術】
【０００２】
活性炭素繊維は、図１３に示すように、表面上に、大気あるいは排煙中のＳＯ２を含むＳＯｘガスを凝集（吸着）させるとともに水蒸気と反応させて硫酸の形に変化させた後、この硫酸を溶出させるプロセスは既に知られている。
【０００３】
また、活性炭素繊維のうち、特にピッチ系の活性炭素繊維は、アルゴン等の還元ガス雰囲気中で１１００℃で熱処理することによって、活性炭素繊維の表面の疎水性が高められることによって、活性炭素繊維の表面上に生成した硫酸の分離・溶出が容易になる結果、脱硫特性が向上することも知られている。
【０００４】
ここでいう「脱硫特性」とは、具体的には、大気中に存在するＳＯｘの全てを炭素表面で捕捉することができる、いわゆる完全脱硫の時間が長いこと、および、時間の経過と共に、大気中に存在するＳＯｘの全てを捕捉できなくなって脱硫率が減少していき脱硫率が定常状態になるときの、いわゆる定常脱硫率が高いことを意味する。
【０００５】
上記したように、ピッチ系の活性炭素繊維を還元ガス雰囲気中で１１００℃で熱処理することによって、ある程度の脱硫特性の向上効果は得られるものの、十分な脱硫特性であるとは言えず、改良の余地があった。
【０００６】
一方、ナノ（１０億分の１メートル）サイズの炭素ナノ繊維（カーボンナノファイバーともいう。）は、炭素ヘキサゴナル（六角）網面が繊維軸方向に対し一定角度の積層配列で構成され、高表面積をもち、しかも、それ自体表面活性がなく疎水性が高いため、上述したように、表面に吸着したＳＯｘが反応して生成した硫酸を分離・溶出が容易であり、これは、脱硫特性を高める点で好ましい。
【０００７】
しかしながら、炭素ナノ繊維は、通常、粉末状の形態を有するので、ハンドリング上の問題がある。
【発明の開示】
【発明が解決しようとする課題】
【０００８】
この発明の目的は、表面積をさほど減少させることなく、疎水性に優れた炭素ナノ繊維を活性炭素繊維の表面に適正に生成させることにより、完全脱硫時間が長くかつ定常脱硫率が高い、脱硫特性に優れた炭素繊維複合体およびその製造方法を提供することにある。
【課題を解決するための手段】
【０００９】
上記目的を達成するため、この発明の要旨構成は、以下のとおりである。
（１）金属、合金またはこれらの化合物からなる触媒を微細析出させた多数のミクロポアをもつ活性炭素繊維表面の表層を除去して、新たに形成した微小凹凸表面に炭素ナノ繊維を成長させてなることを特徴とする、脱硫特性に優れた炭素繊維複合体。
【００１０】
（２）前記炭素ナノ繊維が、炭素六角網面の積層体からなる炭素ナノ繊維素を、前記炭素六角網面の少なくとも一端が炭素ナノ繊維の側周面を形成するように、繊維軸方向に沿って複数積層して形成した炭素ナノ繊維素群を、さらに、繊維軸方向に沿って複数積層して形成してなる上記（１）記載の炭素繊維複合体。
【００１１】
（３）炭素ナノ繊維は、繊径が20〜150ｎｍ、表面積が100〜200ｍ２/ｇである上記（１）または（２）記載の炭素繊維複合体。
【００１２】
（４）活性炭素繊維はピッチ系活性炭素繊維である上記（１）、（２）又は（３）記載の炭素繊維複合体。
【００１３】
（５）炭素繊維複合体を構成する活性炭素繊維に対する炭素ナノ繊維の表面積の割合が0.5〜30％の範囲である上記（１）〜（４）のいずれか１項記載の炭素繊維複合体。
【００１４】
（６）表面に多数のミクロポアをもつ活性炭素繊維を、金属塩含有溶液中に浸漬して、ミクロポア内に金属、合金または金属化合物からなる触媒を微細析出させる触媒析出工程と、触媒を微細析出させた活性炭素繊維を酸素含有ガス中にて150〜450℃で加熱して、前記活性炭素繊維のミクロポアを含む表面の層を酸化除去して微小凹凸表面にする第１表面改質工程と、表面を酸化除去した活性炭素繊維を、炭素含有還元ガス雰囲気中にて350〜850℃で加熱後、所定時間保持して、前記活性炭素繊維の微小凹凸表面上の触媒を核として炭素ナノ繊維を成長させる炭素ナノ繊維生成工程と、炭素ナノ繊維を成長形成させた活性炭素繊維を、還元ガス雰囲気中にて、950〜1150℃の高温で熱処理する第２表面改質工程とを有することを特徴とする、脱硫特性に優れた炭素繊維複合体の製造方法。
【００１５】
（７）前記金属塩含有溶液がFe−Ni硝酸溶液であり、前記触媒がFe−Ni合金触媒である上記（６）記載の炭素繊維複合体の製造方法。
【００１６】
（８）前記酸素含有ガスが空気である上記（６）又は（７）記載の炭素繊維複合体の製造方法。
【００１７】
（９）前記炭素含有還元ガスが、エチレンガスと水素ガスの混合ガスである上記（６）、（７）又は（８）記載の炭素繊維複合体の製造方法。
【００１８】
（９）前記炭素ナノ繊維生成工程での所定保持時間は、１〜360分間である上記（６）〜（９）のいずれか１項記載の炭素繊維複合体の製造方法。
【発明の効果】
【００１９】
この発明によれば、表面積をさほど減少させることなく、疎水性に優れた炭素ナノ繊維を活性炭素繊維の表面に適正に生成させることにより、完全脱硫時間が長くかつ定常脱硫率が高い、脱硫特性に優れた炭素繊維複合体の提供が可能になった。
また、炭素繊維複合体は、炭素ナノ繊維生成前の活性炭素繊維とほぼ同一形状を有するため、設計変更することなく、活性炭素繊維が使用されるあらゆる用途に適用することができる。
さらに、本発明では、炭素ナノ繊維は、活性炭素繊維の表面上に一体的に生成されるので、取り扱い（ハンドリンク性）にも優れている。
【発明を実施するための最良の形態】
【００２０】
次に、本発明に従う炭素繊維複合体の実施形態の図面を参照しながら以下に説明する。
図１（ａ）は、本発明に従う炭素繊維複合体１の形状を模式的に示したものであり、図１（ｂ）は、図１（ａ）の円で囲んだ表面部分の断面拡大図である。
図１（ａ）、（ｂ）に示す炭素繊維複合体１は、活性炭素繊維２と炭素ナノ繊維３とで主に構成されており、活性炭素繊維２は、その表面に、0.4〜2.0nmのサイズのスリット型（窒素BET法測定、BJH式で計算）をもつ多数のミクロポア４を含む表面の層を酸化除去することによって得られた微小凹凸表面５を有する。
【００２１】
そして、本発明に従う炭素繊維複合体１の主な特徴は、活性炭素繊維（ＡＣＦ）２の表面に、その表面積をさほど減少させることなく、疎水性に優れた炭素ナノ繊維（ＣＮＦ）を適正に成長させることにあり、より具体的には、金属、合金またはこれらの化合物からなる触媒６を微細析出させた微細金属化合物粒子を用いて多数のミクロポア４をもつ活性炭素繊維表面の表層をガス化除去して、新たに形成した微小凹凸表面５にさらにガス化に用いた金属化合物微粒子を今度は還元して炭素ナノ繊維の生成触媒に用いることによって、炭素ナノ繊維３を成長させることにあり、この構成を採用することにより、完全脱硫時間が長くかつ定常脱硫率が、図８に示したように、活性炭素繊維（OG15A）のままのもの（従来例１）、図2の条件（Ａ）で製造したもの（従来例２）、1100℃の熱処理を施さないこと以外は本発明例と同様に製造したもの（比較例１）に比べて５％以上高い、優れた脱硫特性を得ることができる。
【００２２】
以下、この発明を完成させるに至って経緯を作用とともに説明する。
まず、従来の知見として、活性炭素繊維は、アルゴン等の還元ガス雰囲気中で１１００℃で熱処理すること（図２の条件（Ａ））によって、表面における疎水性が高められることが知られている。しかしながら、かかる条件（Ａ）を適用した活性炭素繊維（従来例２）は、図８で示したように、脱硫条件によるが定常脱硫率が６０〜８０％と低く、まだ十分な脱硫まで至っていないので、さらに脱硫率の向上が要求される。
【００２３】
そこで、発明者らは、高表面積をもち、しかも、それ自体活性がなく疎水性に優れる炭素ナノ繊維を活性炭素の表面に生成させれば、図１３に示した脱硫反応において律速となっている硫酸の活性炭素繊維の表面からの除去速度を速め、全体脱硫反応速度を高めることができると考え、検討を行った。
【００２４】
活性炭素繊維の表面に炭素ナノ繊維を成長させるには、その表面に、金属、合金またはこれらの化合物からなる触媒を微細析出させ、適切な成長条件を与えることが必要である。また、こうした活性炭素繊維の表面に前記触媒を微細析出させる段階で活性炭素繊維による脱硫反応の活性点である活性炭素繊維のミクロ気孔の量と気孔サイズの減少させない工夫が要求される。一般的に、金属化合物の溶液を活性炭または活性炭素繊維の表面に、イオン交換法または沈澱法を用いて微粒子として析出させる場合、表１に示すように本来の活性炭また活性炭素繊維の表面積は表面に析出された金属化合物微粒子によって気孔が閉塞され、表面積が急激に減少する。この場合、脱硫の主な反応サイトであるミクロ気孔の利用率が急激に減少し、脱硫活性は減少する。
【００２５】
このため、本発明者らはまず、活性炭素繊維の表面に有するミクロポア４（図３（ａ））内に、触媒６を分散析出させた後（図３（ｂ））、これら触媒６を核として炭素ナノ繊維３を成長させてから（図３（ｃ））、アルゴン等の還元ガス雰囲気中で１１００℃で熱処理して（図２の条件（Ｂ））、炭素繊維複合体を製造してみた。
【００２６】
しかしながら、条件（Ｂ）で製造した炭素繊維複合体１００は、ミクロポア４が深いため、析出させた触媒６の大部分が、高温の還元雰囲気で活性炭素繊維２の内部に浸透する結果、炭素ナノ繊維３を活性炭素繊維２の表面に露出するように成長させるのには時間がかかり、この状態で、炭素ナノ繊維３を長時間させると、成長した炭素ナノ繊維３が活性炭素繊維２の表面を覆い隠すようになる結果、炭素繊維複合体１００としての表面積が大幅に減少する結果、脱硫特性を十分に高めることはできないことが判明した。
【００２７】
このため、本発明者がさらに検討を重ねた結果、活性炭素繊維２の表面（図４（ａ））に、触媒６を析出させた（図４（ｂ））後、所定の酸化によるガス化処理を行って、活性炭素繊維２の表面の層を除去し（図４（ｃ））、その後、炭素ナノ繊維３を活性炭素繊維２の表面に成長させてから、アルゴン等の還元ガス雰囲気中で１１００℃で熱処理すれば（図２の条件（ｃ））、炭素繊維複合体１としての表面積をさほど減少させることなく、疎水性に優れた炭素ナノ繊維３を活性炭素繊維２の表面に有効に形成することができること（図４（ｄ））を見出し、この発明を完成させるに至ったのである。
【００２８】
一例として、（表面改質処理を行っていない）ピッチ系活性炭素繊維２の表面状態（図４（ａ））、触媒６を析出させたときの表面状態（図４（ｂ））、活性炭素繊維２の表面の層を酸化除去して新たな微小凹凸表面を形成したときの表面状態（図４（ｃ））、および、活性炭素繊維２の表面に炭素ナノ繊維３を適正に生成させたときの表面状態（図４（ｄ））において、比表面積を測定したときの結果を表1に示す。
【００２９】
【表１】
2008038301.tif 000003
【００３０】
表1に示す結果から、比表面積は、（表面改質処理を行っていない）ピッチ系活性炭素繊維と比較して、酸化ガス化による除去後の表面状態では、表面積が大幅に増加し、その後に炭素ナノ繊維を適正に生成させると表面積は減少する傾向を示すものの、（表面改質処理を行っていない）ピッチ系活性炭素繊維の比表面積と同じ程度にすることができることがわかる。
【００３１】
成長させる炭素ナノ繊維３としては、図５に示すように、２〜12層の炭素六角網面７の積層体からなる炭素ナノ繊維素８を、前記炭素六角網面７の少なくとも一端が炭素ナノ繊維３の側周面３ａを形成するように、繊維軸方向Ｌに沿って複数積層して形成した炭素ナノ繊維素群９を、さらに、繊維軸方向Ｌに沿って複数積層して形成されていることが、大きな表面積を有する上で好ましい。
【００３２】
また、炭素ナノ繊維３は、繊径が20〜150ｎｍ、表面積が100〜200ｍ２/ｇであることが好ましい。繊径が20ｎｍ未満だと、炭素ナノ繊維により被覆される活性炭素繊維の表面から生成された硫酸が排除されにくくなるからであり、繊径が150ｎｍ超えだと、炭素ナノ繊維により被覆される活性炭素繊維の表面が十分に炭素ナノ繊維による疎水特性の増加を与えないからであり、また、表面積が100ｍ２/ｇ未満だと、炭素ナノ繊維の直径が比較的大きいので表面被覆による疎水性化の効率が低くなる傾向があるからあり、200ｍ２/ｇ超えだと、活性炭素繊維の表面から生成された硫酸が２次的に炭素ナノ繊維の表面に吸着され、素早い排除がし難くなるからである。
【００３３】
活性炭素繊維２として、特にピッチ系活性炭素繊維を用いることが、脱硫特性の向上効果が顕著に得られる上で好ましい。
【００３４】
炭素繊維複合体１を構成する活性炭素繊維２に対する炭素ナノ繊維３の表面積の割合が0.5〜30％の範囲であることが好ましい。前記割合が0.5％未満だと、炭素ナノ繊維複合被覆による活性炭素繊維の表面の疎水性増加効果が殆ど認められないだからであり、前記割合が30％超えだと、脱硫反応の主なサイトである活性炭素繊維のミクロ気孔の割合が減少し、炭素ナノ繊維の被覆による活性向上効果が認められないだからである。
【００３５】
図６は、ピッチ系活性炭素繊維を用い、０〜１００％の範囲で比表面積を変化させて種々の炭素繊維複合体を製造し、活性炭素繊維に対する炭素ナノ繊維の面積割合（重量比）と炭素繊維複合体の比表面積（ｍ２／ｇ）との関係を示した図である。なお、図６で製造した炭素繊維複合体は、図２に示す条件Ｃで製造した。ここで、「比表面積」とは、液体窒素温度でのＢＥＴ吸着等温式から得られる単分子層吸着量を用いる表面積であって、本発明では、吸着質として窒素を用いた場合の表面積（ｍ２／ｇ）とする。
【００３６】
図６に示す結果から、活性炭素繊維に対する炭素ナノ繊維の表面積の割合が大きくなるにつれて、炭素繊維複合体の比表面積が減少する傾向があり、特に、CNFの重量割合が50％を超えると、比表面積が急激に減少するのがわかる。
【００３７】
また、この発明では、触媒としては、Fe、Ni及びFe-Ni合金の化合物(例えば窒化物)等を用いることができるが、特に、ACF表面に析出された金属微粒子がACFのガス化触媒と同時にCNFの生成・成長触媒である等の点から、酸化と還元が比較的起こりやすい鉄（Ｆｅ）−ニッケル（Ｎｉ）合金窒化物を用いることが好ましい。なお、触媒として鉄（Ｆｅ）−ニッケル（Ｎｉ）合金触媒を用いる場合には、ＦｅとＮｉの合金割合を、質量比で、Ｆｅ：Ｎｉ＝80〜10：20〜90とすることがより好適である。
【００３８】
次に、本発明に従う炭素繊維複合体の製造方法の一例について以下で説明する。
本発明の方法は、触媒析出工程と、第１表面改質工程と、炭素ナノ繊維生成工程と、第２表面改質工程とで主に構成されている。
【００３９】
まず、コールタールピッチ系の活性炭素繊維(本実験では大阪ガス製造のOG15A(市販品))２を、金属塩含有溶液中、好適にはFe−Ni硝酸溶液中に浸漬して、図４（ｂ）に示すように、ミクロポア４内に金属、合金または金属化合物からなる触媒６を微細析出させる（触媒析出工程）。
【００４０】
次に、触媒６を微細析出させた活性炭素繊維２を酸素含有ガス中、好適には空気中にて150℃〜450℃で加熱して、前記活性炭素繊維２のミクロポア４を含む表面の層を酸化除去して、図４（ｃ）に示すように、微小凹凸表面５にする（第１表面改質工程）。加熱温度は、150℃未満だとガス化による酸化効果が殆ど認められないだからであり、450℃超えだと、酸化が激しく活性炭素繊維が燃焼により無くなるだからである。なお、加熱温度での保持時間については特に限定はしないが、１分〜72時間程度行えば十分である。
【００４１】
第１表面改質工程の後、表面の層を酸化除去した活性炭素繊維２を、炭素含有還元ガス雰囲気中にて350〜850℃で加熱後、所定時間保持して、図４（ｄ）に示すように、前記活性炭素繊維２の微小凹凸表面５上の触媒６を核として炭素ナノ繊維３を成長させる（炭素ナノ繊維生成工程）。
【００４２】
加熱温度は、350℃未満だと炭素ナノ繊維の生成と成長が遅く経済的でないだからであり、850℃超えだと、炭素ナノ繊維の生成と共に減量炭化水素の分解による非結晶質熱分解炭素の生成が激しくなり、ACFの表面がこれによって被覆される危険性があるだからである。また、上記所定保持時間は、１分〜360分間が好ましい。
【００４３】
前記炭素含有還元ガスは、炭素を含有するガスであればよく、例えば、一酸化炭素（ＣＯ）、メタン（ＣＨ４）、エチレン（Ｃ２Ｈ４）等の炭化水素ガスが挙げられるが、特に、エチレンガスと水素ガスの混合ガスを用いることが炭素ナノ繊維の成長を速めるの点で好ましい。なお、エチレンガスと水素ガスの混合ガスを用いる場合には、エチレンガスと水素ガスの混合比率を、体積百分率で99：１〜20：80の範囲にすることがより好適である。
【００４４】
次に、炭素ナノ繊維３を成長形成させた活性炭素繊維２を、還元ガス雰囲気中にて、950〜1150℃の高温で熱処理すること（第２表面改質工程）によって、本発明の炭素繊維複合体１を製造することができる。
【００４５】
尚、上述したところは、この発明の実施形態の一例を示したにすぎず、請求の範囲において種々の変更を加えることができる。
【実施例】
【００４６】
次に、この発明の製造方法に従って炭素繊維複合体を製造し、脱硫特性を評価したので以下で説明する。
【００４７】
まず、大阪ガス製の活性炭素繊維（商品名：OG15A）を、Fe−Ni硝酸溶液中に浸漬して、ミクロポア内に20質量％Fe−80質量％Ni合金触媒を微細析出させ、次いで、この活性炭素繊維を空気中にて350℃で2時間加熱して活性炭素繊維のミクロポアを含む表面の層を酸化除去した後、図7に示すように、この活性炭素繊維（500ｍｇ）を石英製のボート（長さ１０ｍｍ、幅２．５ｍｍ、深さ１．５ｍｍ）に載せ、内径４．５ｃｍの石英管の中で、触媒活性化のため、水素とヘリウムの混合ガス（水素分圧２０％）を100sccm(cc/min)流しながら500℃で２時間還元し、次いで、５０体積％Ｃ２Ｈ４−５０体積％Ｈ２の炭素含有還元ガス雰囲気中にて600℃で加熱後、20分間保持し、その後、1100℃、0時間の熱処理を施して炭素繊維複合体（本発明例）を製造した。
【００４８】
参考のため、活性炭素繊維（OG15A）のままのもの（従来例１）、図2の条件（Ａ）で製造したもの（従来例２）、1100℃の熱処理を施さないこと以外は本発明例と同様に製造したもの（比較例１）、炭素含有還元ガス雰囲気中の保持時間を60分間とし1100℃の熱処理を施さないこと以外は本発明例と同様に製造したもの（比較例２）、そして、炭素含有還元ガス雰囲気中の保持時間を60分間とすること以外は本発明例と同様に製造したもの（比較例３）についても製造し、同様に脱硫特性の評価を行った。図８にそれらの評価結果を示す。
【００４９】
なお、脱硫特性は、図９に示すように、反応炉内に活性炭素繊維または炭素繊維複合体の供試材を装入した後、ＳＯ２：１０００体積ｐｐｍ、Ｏ２：５体積％、Ｈ２Ｏ：１０体積％、残部がＮ２である混合ガスを反応炉内に導入し、排出されるガス中のＳＯ２量をGas Chromatography(Flame Photometric Detector)で測定し、この測定値から、Ｃ／ＣＯ比を算出することによって、脱硫特性を評価した。なお、Ｃ／ＣＯ比は、残量SOｘ濃度/初期SOｘ濃度を意味し、このＣ／ＣＯ比の値が小さいほど、脱硫特性が優れている。ちなみに、この場合の完全脱硫時間はＣ／ＣＯ比の値がゼロであるときの完全脱硫の継続時間であり、定常脱硫率は、破過が始まってから一定値になったとき、この一定値Ｃ／ＣＯ比の値を意味する。
【００５０】
図８の結果から明らかなように、本発明例が最も脱硫特性に優れているのがわかる。
また、図１０〜図１２は、それぞれ従来例１の活性炭素繊維、比較例１および比較例２の炭素繊維複合体の表面を走査型電子顕微鏡で観察したとき表面ＳＥＭ写真を示したものである。なお、図１０〜図１２はいずれも、第２表面改質工程を行う前のものであるが、第２表面改質工程を行った後のもの、すなわち、それぞれ、従来例２、本発明例および比較例３の場合もほぼ同様な表面観察が得られた。
【産業上の利用可能性】
【００５１】
この発明によれば、表面積をさほど減少させることなく、疎水性に優れた炭素ナノ繊維を活性炭素繊維の表面に適正に生成させることにより、完全脱硫時間が長くかつ定常脱硫率が高い、脱硫特性に優れた炭素繊維複合体の提供が可能になった。
また、炭素繊維複合体は、炭素ナノ繊維生成前の活性炭素繊維とほぼ同一形状を有するため、設計変更することなく、活性炭素繊維が使用されるあらゆる用途に適用することができる。
さらに、本発明では、炭素ナノ繊維は、活性炭素繊維の表面上に一体的に生成されるので、取り扱い（ハンドリンク性）にも優れている。
【図面の簡単な説明】
【００５２】
【図１】（ａ）は、本発明に従う炭素繊維複合体１の形状を模式的に示したものであり、（ｂ）は、（ａ）の円で囲んだ表面部分の断面拡大図である。
【図２】脱硫特性を高めるため３つの条件（Ａ）〜（Ｃ）の工程を説明するためのフローチャートである。
【図３】図２の条件（Ｂ）で製造したときの炭素繊維複合体の表面状態を各主要工程ごとに示した模式図である。
【図４】本発明に従う図２の条件（Ｃ）で製造したときの炭素繊維複合体の表面状態を各主要工程ごとに示した模式図である。
【図５】本発明の炭素繊維複合体に用いるのに好適な炭素ナノ繊維の構成を概念的に示す図である。
【図６】ピッチ系活性炭素繊維を用い、０〜１００％の範囲で比表面積を変化させて種々の炭素繊維複合体を製造し、活性炭素繊維に対する炭素ナノ繊維の面積割合（％）と炭素繊維複合体の比表面積（ｍ２／ｇ）との関係を示したグラフである。
【図７】本発明に従う炭素繊維複合体を製造するのに好適な装置の概略図である。
【図８】各供試材を用いて、脱硫特性を評価した時の結果を示すグラフである。
【図９】反応炉内に活性炭素繊維または炭素繊維複合体の供試材を装入した後、ＳＯ２を含有する混合ガスを反応炉内に導入し、排出されるガス中のＳＯ２量をガス検出器で測定するのに好適な装置の概略図である。
【図１０】従来例１の活性炭素繊維の表面を走査型電子顕微鏡で観察したとき表面ＳＥＭ写真である。
【図１１】比較例１の活性炭素繊維の表面を走査型電子顕微鏡で観察したとき表面ＳＥＭ写真である。
【図１２】比較例２の活性炭素繊維の表面を走査型電子顕微鏡で観察したとき表面ＳＥＭ写真である。
【図１３】大気あるいは排煙中のＳＯ２を含むＳＯｘガスが活性炭素繊維表面上で凝集（吸着）・分離するプロセスを説明するための概念図である。
【符号の説明】
【００５３】
１  炭素繊維複合体
２  活性炭素繊維
３  炭素ナノ繊維
４  ミクロポア
５  微小凹凸表面
６  触媒
７  炭素ヘキサゴナル網面
８  炭素ナノ繊維素
９  炭素ナノ繊維素群
１０  熱処理炉（水平炉）
１１  石英管
１２  石英ボート
１３  活性炭素繊維
【図１】
2008038301.tif 000004
【図２】
2008038301.tif 000005
【図３】
2008038301.tif 000006
【図４】
2008038301.tif 000007
【図５】
2008038301.tif 000008
【図６】
2008038301.tif 000009
【図７】
2008038301.tif 000010
【図８】
2008038301.tif 000011
【図９】
2008038301.tif 000012
【図１３】
2008038301.tif 000013
【図１０】
2008038301.tif 000014
【図１１】
2008038301.tif 000015
【図１２】
2008038301.tif 000016